Комплект, содержащий стоматологическую заготовку для фрезерования и раствор для окрашивания

1. Комплект, содержащий:
стоматологическую заготовку для фрезерования, содержащую пористый диоксидциркониевый материал;
раствор для окрашивания, предназначенный для окрашивания пористого диоксидциркониевого материала;
при этом пористый диоксидциркониевый материал содержит:
2
оксид Zr в пересчете на ZrO от 80 вес. % до 97 вес. %;
2
3
оксид Al в пересчете на AlO от 0 вес. % до 0,15 вес. %;
2
3
оксид Y в пересчете на YO: от 1 вес. % до 10 вес. %;
2
3
оксид Bi в пересчете на BiO от 0,01 вес. % до 0,2 вес. %; и
2
3
при этом пористый диоксидциркониевый материал не содержит Fe в пересчете на FeO в количестве более 0,01 вес. %, причем значения в вес. % приведены по отношению к весу пористого диоксидциркониевого материала; и
при этом раствор для окрашивания содержит:
растворитель(и);
окрашивающий(ие) агент(ы), содержащий(ие) ионы металлов, выбранные из Tb, Er, Pr, Mn, или их комбинации;
при этом раствор не содержит ионы Fe в количестве более 0,01 вес. %; и
при этом раствор не содержит ионы Bi в количестве более 0,01 вес. %,
при этом значения в вес. % приведены по отношению к весу раствора для окрашивания.
2. Комплект по п. 1, характеризующийся тем, что дополнительно содержит инструкцию по применению, содержащую этапы способа нанесения раствора для окрашивания по меньшей мере на части поверхности изделия, полученного механической обработкой из пористого диоксидциркониевого материала, и при этом изделие имеет форму стоматологического протеза.
3. Комплект по п. 1, в котором раствор для окрашивания не содержит по меньшей мере один из следующих компонентов:
ионы, выбранные из Dy, Sm, Eu, Cr, Cu, V, Mo и их комбинаций, каждый в количестве более 0,01 вес. % по отношению к весу раствора для окрашивания;
2
2
2
нерастворимые частицы, выбранные из SiO, TiO, ZrO и их смесей.
4. Комплект по п. 1, в котором раствор для окрашивания дополнительно содержит по меньшей мере один из следующих компонентов:
комплексообразующий(ие) агент(ы);
загуститель(и);
маркирующее(ие) вещество(а);
добавка(и);
и их смеси.
5. Комплект по п. 1, в котором раствор для окрашивания характеризуется по меньшей мере одной из следующих характеристик:
значение рН: от 0 до 9, если раствор содержит воду;
вязкость: от 1 мПа⋅с до 2000 мПа⋅с при температуре 23°С;
является прозрачным;
является окрашенным;
является устойчивым при хранении.
6. Комплект по п. 1, в котором пористый диоксидциркониевый материал не содержит по меньшей мере один из следующих компонентов:
окрашивающий(ие) ион(ы), выбранный(ые) из Tb, Er, Pr, Mn, Cu, Cr, V, Мо, Со, в количестве более 0,01 вес. % по отношению к весу пористого диоксидциркониевого материала;
стекло;
стеклокерамика;
керамика на основе (ди)силиката лития;
или их комбинации.
7. Комплект по п. 1, в котором пористый диоксидциркониевый материал соответствует по меньшей мере одному или всем из следующих параметров:
2
(a) не характеризуется изотермой адсорбции и/или десорбции N, имеющей петлю гистерезиса;
(b) средний размер зерна: менее приблизительно 100 нм или менее приблизительно 80 нм, или менее приблизительно 60 нм;
2
2
(c) удельная поверхность по методу БЭТ: от 2 м/г до 20 м/г;
(d) прочность на изгиб по двум осям: от 8 МПа до 80 МПа;
(e) твердость по Виккерсу: от 25 (HV 0,5) до 150 (HV 1).
8. Комплект по п. 1, в котором пористый диоксидциркониевый материал соответствует по меньшей мере одному или всем из следующих параметров:
2
(a) характеризуется изотермой адсорбции и/или десорбции N, имеющей петлю гистерезиса;
2
(b) характеризуется изотермой типа IV адсорбции и десорбции N в соответствии с классификацией IUPAC, имеющей петлю гистерезиса;
2
(c) характеризуется изотермой типа IV адсорбции и десорбции N, имеющей петлю гистерезиса типа H1 в соответствии с классификацией IUPAC;
2
(d) характеризуется изотермой типа IV адсорбции и десорбции N, имеющей петлю гистерезиса типа H1 в соответствии с классификацией IUPAC в диапазоне р/р0 от 0,70 до 0,95;
(e) средний диаметр сообщающихся пор: от 10 нм до 100 нм;
(f) средний размер зерна: менее приблизительно 100 нм;
2
2
(g) удельная поверхность по методу БЭТ: от 10 м/г до 200 м/г;
(h) прочность на изгиб по двум осям: от 10 МПа до 70 МПа;
(i) твердость по Виккерсу: от 25 (HV 0,5) до 150 (HV 1).
9. Комплект по п. 1, в котором стоматологическая заготовка для фрезерования характеризуется по меньшей мере одной из следующих характеристик:
форма: кубическая, цилиндрическая или дисковая;
размер: для кубической формы - более 19 мм в направлениях х, у и z; для цилиндрической формы - диаметр более 19 мм, длина более 19 мм;
содержит средства для прикрепления стоматологической заготовки для фрезерования к устройству для механической обработки.
10. Комплект по п. 1, в котором:
стоматологическая заготовка для фрезерования характеризуется следующим образом:
имеет форму куба, цилиндра или диска;
содержит средства для прикрепления стоматологической заготовки для фрезерования к устройству для механической обработки;
при этом пористый диоксидциркониевый материал характеризуется следующим образом:
геометрический размер в направлениях х, у, z: по меньшей мере 19 мм;
плотность: от 30% до 95% теоретической плотности;
характер усадочной деформации: изотропный;
при этом пористый диоксидциркониевый материал содержит:
2
оксид Zr в пересчете на ZrO от 80 вес. % до 97 вес. %;
2
3
оксид Al в пересчете на AlO от 0 вес. % до 0,15 вес. %;
2
3
оксид Y в пересчете на YO: от 1 вес. % до 10 вес. %;
2
3
оксид Bi в пересчете на BiO от 0,01 вес. % до 0,20 вес. %;
при этом пористый диоксидциркониевый материал не содержит:
2
3
оксид Fe в пересчете на FeO в количестве более 0,01 вес. %;
2
3
оксид Tb в пересчете на TbO в количестве более 0,01 вес. %;
2
3
оксид Er в пересчете на ErO в количестве более 0,01 вес. %;
2
оксид Mn в пересчете на MnO в количестве более 0,01 вес. %;
стекло, стеклокерамику или материал на основе дисиликата лития,
при этом значения в вес. % приведены по отношению к весу пористого диоксидциркониевого материала;
при этом раствор для окрашивания характеризуется следующим образом:
содержит воду в качестве растворителя в количестве от 20 вес. % до 95 вес. %;
содержит окрашивающий(ие) агент(ы), содержащий(ие) ионы Tb, Er, Mn или их комбинации в количестве от 0,2 вес. % до 8 вес. %, вычисленном исходя из веса ионов металлов;
при этом раствор не содержит ионы Fe в количестве более 0,01 вес. %;
при этом раствор не содержит ионы Bi в количестве более 0,01 вес. %;
при этом раствор не содержит ионы, выбранные из Dy, Sm, Eu, Cr, Cu, V, Mo, или их комбинации в количестве более приблизительно 0,01 вес. %;
при этом значения в вес. % приведены по отношению к весу раствора;
при этом раствор для окрашивания характеризуется значением рН в диапазоне от 0 до 9; и
при этом раствор для окрашивания характеризуется вязкостью в диапазоне от 1 мПа⋅с до 2000 мПа⋅с при температуре 23°С.
11. Способ изготовления стоматологического протеза, при этом способ включает:
обеспечение стоматологической заготовки для фрезерования, содержащей пористый диоксидциркониевый материал, описанной в п. 1;
механическую обработку изделия из пористого диоксидциркониевого материала, причем изделие имеет форму стоматологического протеза с внешней и внутренней поверхностями;
обеспечение раствора для окрашивания, описанного в п. 1;
нанесение раствора для окрашивания по меньшей мере на части внешней поверхности изделия, имеющего форму стоматологического протеза;
необязательно, высушивание изделия; и
необязательно, спекание изделия с получением спеченного стоматологического протеза.
12. Способ по п. 11, характеризующийся тем, что стоматологический протез имеет форму коронки, моста, вкладки, накладки, винира, фасетки, колпачка коронки, каркаса коронок и мостов, имплантата, абатмента, ортодонтических аппаратов или их детали.